СПОСОБ ПОЛУЧЕНИЯ И СТАБИЛИЗАЦИИ ПОЛИКАРБОНАТНЫХ КОМПОЗИЦИЙ С МОДИФИЦИРОВАННОЙ УДАРНОЙ ВЯЗКОСТЬЮ С ИСПОЛЬЗОВАНИЕМ РАЗБАВЛЕННЫХ РАСТВОРОВ КИСЛОТНЫХ СОЕДИНЕНИЙ

1. Способ получения поликарбонатной композиции с модифицированной ударной вязкостью, содержащей:
A) от 10 до 98 масс. ч., в пересчете на сумму компонентов A+B+C+D+E, по меньшей мере одного полимера, выбранного из группы, включающей ароматические поликарбонаты, ароматические полиэфиркарбонаты и ароматические сложные полиэфиры, а также их смесей,
B) от 0,5 до 50,0 масс. ч., в пересчете на сумму компонентов A+B+C+D+E, по меньшей мере одного порошкообразного, модифицированного каучуком винилового (со)полимера,
C) от 0 до 80 масс. ч., в пересчете на сумму компонентов A+B+C+D+E, по меньшей мере одного компонента, выбранного из группы, включающей модифицированные каучуком виниловые (со)полимеры в гранулированной форме и не содержащие каучук виниловые (со)полимеры,
D) от 0,002 до 0,200 масс. ч., соответственно в пересчете на сумму компонентов A+B+C+D+E, по меньшей мере одной кислоты Брэнстеда,
E) от 0,1 до 40,0 масс. ч., в пересчете на сумму компонентов A+B+C+D+E, добавок, за исключением обычно добавляемых в качестве компонента D кислот,
причем сумма массовых частей компонентов A+B+C+D+E в композиции составляет 100,
который включает следующие стадии:
(i) приготовление раствора кислотного соединения D концентрацией от 0,3 до 30% масс.,
(ii) физическое смешивание полученного на стадии (i) раствора кислотного соединения D со всем или частичным количеством порошкообразного привитого сополимера (компонента B) и при необходимости всем или частичным количеством одного или нескольких других порошкообразных компонентов композиции поликарбонат-АБС,
(iii) плавление, смешивание и диспергирование друг в друге полученной на стадии (ii) смеси с другими, при необходимости также предварительно смешанными остаточными компонентами A-E композиции в узле компаундирования, причем в зоне дегазации узла компаундирования растворитель, который был введен в композицию с раствором кислотного соединения, удаляют, создавая пониженное давление, после чего полученный полимерный расплав путем охлаждения переводят в твердое состояние, а затем гранулируют.
2. Способ по п. 1, отличающийся тем, что на стадии (ii) кроме раствора компонента D с компонентом B смешивают также другие стабилизаторы, используемые в качестве компонента E.
3. Способ по п. 1, отличающийся тем, что на стадии (ii) компонент B смешивают с полученным на стадии (i) раствором, прежде чем добавить другие порошкообразные компоненты.
4. Способ по п. 1, отличающийся тем, что максимальное количество компонента B на стадии (ii) составляет 10 масс. ч. в пересчете на общую композицию.
5. Способ по п. 1, отличающийся тем, что количество компонента B на стадии (ii) составляет от 1,5 до 5,0 масс. ч. в пересчете на общую композицию.
6. Способ по п. 1, отличающийся тем, что раствор компонента D используют в получаемой на стадии (ii) смеси в количестве, составляющем не более 30 масс. ч. в пересчете на суммарное количество компонентов B и D в этой смеси.
7. Способ по п. 1, отличающийся тем, что раствор компонента D используют в получаемой на стадии (ii) смеси в количестве, составляющем не более 20 масс. ч. в пересчете на суммарное количество компонентов B и D в этой смеси.
8. Способ по п. 1, отличающийся тем, что используемым на стадии (i) растворителем является неорганический растворитель.
9. Способ по п. 1, отличающийся тем, что используемым на стадии (i) растворителем является вода.
10. Способ по п. 1, отличающийся тем, что используют:
от 55 до 65 масс. ч. компонента A,
от 1,5 до 5,0 масс. ч. компонента B,
от 20 до 40 масс. ч. компонента C,
от 0,007 до 0,020 масс. ч. компонента D,
от 0,5 до 3,0 масс. ч. используемых в качестве компонента E добавок, за исключением обычно добавляемых кислот,
причем сумма массовых частей компонентов A+B+C+D+E в композиции составляет 100.
11. Способ по п. 1, отличающийся тем, что на стадии (i) получают раствор кислотного соединения D концентрацией от 1 до 6% масс.
12. Способ по п. 1, отличающийся тем, что компонент D выбран из группы, включающей кислотные фосфорные соединения Брэнстеда, фосфор в которых находится в степени окисления +3 или +5.
13. Способ по одному из пп. 1-12, отличающийся тем, что компонентом D является ортофосфорная кислота.
14. Применение наносимых на порошкообразные, модифицированные каучуком виниловые (со)полимеры кислот Брэнстеда (компонента D по п. 1) для стабилизации загрязненных щелочными примесями полимерных смесей, содержащих по меньшей мере один полученный путем поликонденсации полимер, при компаундировании и термическом формовании.
15. Композиция с модифицированной ударной вязкостью, получаемая способом по одному из пп. 1-13.
16. Формованное изделие, выполненное из композиции с модифицированной ударной вязкостью по п. 15.